(57)【要約】【課題】中空鋼材内面の防錆作業を容易に行うことができ、しかも長期的に防錆効果が得られる防錆方法の提供を目的とする。【解決手段】赤錆１５が発生した中空鋼材１１の側面に穴１３を形成し、錆転換剤を含有させたウレタン原料２１を穴１３から中空鋼材１１内に注入し、中空鋼材１１の内部でウレタン原料２１を発泡させることにより、中空鋼材１１内の空気を追い出して錆転換剤含有ウレタンフォーム２５を中空鋼材１１内に充填すると共に錆転換剤含有ウレタンフォーム２５を中空鋼材１１の内面に密着・接着し、その後に中空鋼材１１の側面の穴１３を閉鎖部材３１で閉鎖する。【選択図】図１
2012144772.tif 000002
【特許請求の範囲】
【請求項１】
ポリオール類、触媒、整泡剤、発泡剤を含むレジン原料と、ポリイソシアネートを含むイソシアネート原料を混合し、発泡させたウレタンフォームにおいて、
少なくとも前記レジン原料に錆転換剤を混入したことを特徴とする錆転換剤含有ウレタンフォーム。
【請求項２】
中空鋼材の内面を防錆する方法において、前記中空鋼材に穴を開け、ポリオール類、触媒、整泡剤、発泡剤、錆転換剤及びイソシアネート原料を含む錆転換剤含有ウレタン原料を、前記穴から前記中空鋼材内に注入して、前記錆転換剤含有ウレタン原料を発泡させることにより錆転換剤含有ウレタンフォームを前記中空鋼材内に充填し、その後に前記穴を塞ぐことを特徴とする中空鋼材の防錆方法。
【発明の詳細な説明】
【技術分野】
【０００１】
本発明は、錆転換剤含有ウレタンフォームとそれを用いる中空鋼材の防錆方法に関する。
【背景技術】
【０００２】
図３の（３Ａ）に示すように、橋の主構などに使用されている中空鋼材５１の内面に赤錆５５を生じた場合、（３Ｂ）及び（３Ｃ）に示すように、中空鋼材５１の側面に形成した穴５３を利用してショットブラスト、ケレン、金属ブラシ等で鋼材内面の赤錆５５を落とし、赤錆５５を落とした鋼材５１の内面に防錆塗装やメッキ等により（３Ｄ）のように皮膜５７を形成し、その後に（３Ｅ）のように穴５３の部分を鉄板５９で溶接して塞ぐことが行われている。
【０００３】
しかし、中空鋼材５１に形成する作業用の穴５３は、中空鋼材５１の強度等の点から小さく、しかも数が少ないことが好ましいため、中空鋼材５１に形成した穴５３を利用して中空鋼材内の赤錆を落とす作業をする際に、錆び落としの器具が届かない等によって赤錆を落とせない場所がある。さらに、中空鋼材５１に形成した穴５３を利用して中空鋼材５１の内面に満遍なく均一に塗装やメッキを施すのも難しく、充分な防錆効果が得られない場合がある。
【０００４】
また、地中に埋設されて老朽化した配管の更生方法として、配管の内部にチューブを反転させつつ挿入し、配管の内面とチューブとの間に樹脂を介在させてチューブを配管の内面に固定する管内ライニング工法がある（特許文献１）。
【０００５】
しかし、管内ライニング工法は、円筒形状以外の中空鋼材、例えば角形状の中空鋼材に適用する場合には、角部で鋼材の内面とチューブとの間に隙間を生じやすく、防錆効果が低下するおそれがある。
【０００６】
また、中空鋼材の内面の赤錆を落とした後、中空鋼材内でウレタンフォームを発泡させて中空鋼材内にウレタンフォームを充填する補修方法が提案されている（特許文献２）。
ウレタンフォームを充填する防錆方法は、中空鋼材の外部からの空気及び水をウレタンフォームで遮断できるため防錆効果を得られるが、前記の防錆塗装やメッキ等を施す場合と同様に中空鋼材に形成した穴を利用して中空鋼材内の赤錆を落とす作業をするため、錆び落としの器具が届かない等によって赤錆を落とせない場所がある。
【０００７】
また、熱可塑性樹脂に金属防錆剤を含有させた金属樹脂組成物を溶剤などで希釈して、スプレーなどで金属製品に塗布する方法が提案されている（特許文献３の段落００４２参照）。
しかし、前記金属樹脂組成物の塗布を、中空鋼材の内面の防錆に適用する場合には、中空鋼材に形成した穴を利用して金属樹脂組成物を中空鋼材の内面にスプレーなどで塗装することになるため、前記の防錆塗装やメッキ等を施す場合と同様の問題、すなわち中空鋼材に形成する作業用の穴の大きさや数の制約から、錆び落としの器具が届かない等によって赤錆を落とせない場所があり、しかも中空鋼材の内面に満遍なく均一に金属樹脂組成物を塗布するのが難しく、充分な防錆効果が得られない問題がある。
【０００８】
また、鉄鋼材料の補修方法として、錆転換型の防錆剤を含む防錆塗料を鉄鋼材料に塗布する方法が提案されている（特許文献４、５）。錆転換型の防錆剤は、赤錆（三二酸化鉄、ヘマタイト）を、緻密で防錆性のある安定な黒錆（四三酸化鉄、マグネタイト）に転換する作用を有しており、錆の進行抑制に効果がある。
しかし、錆転換型の防錆剤を含む防錆塗料の塗布を中空鋼材内面の防錆に適用する場合、中空鋼材に形成した穴を利用して錆転換型の防錆剤を含む防錆塗料を中空鋼材の内面にスプレーなどで塗装することになるため、前記の防錆塗装やメッキ等を施す場合と同様の問題、すなわち中空鋼材に形成する作業用の穴の大きさや数の制約から、塗装器具が届かず、塗布できない場所が残ったり、均一に塗装できなかったりして充分な防錆効果が得られない問題がある。
【先行技術文献】
【特許文献】
【０００９】
【特許文献１】特開２００１−４０９０号公報
【特許文献２】特開２０１０−４８０００号公報
【特許文献３】特開２００９−１０２６９２号公報
【特許文献４】特開２０００−１４０７４６号公報
【特許文献５】特開２００９−４０９２９号公報
【発明の概要】
【発明が解決しようとする課題】
【００１０】
本発明は前記の点に鑑みなされたものであって、鋼材表面に対する防錆効果を有する錆転換剤含有ウレタンフォームと、中空鋼材内面の防錆作業を容易、かつ満遍なく行うことができ、しかも高い防錆効果が得られる中空鋼材の防錆方法の提供を目的とする。
【課題を解決するための手段】
【００１１】
請求項１の発明は、ポリオール類、触媒、整泡剤、発泡剤を含むレジン原料と、ポリイソシアネートを含むイソシアネート原料を混合し、発泡させたウレタンフォームにおいて、少なくとも前記レジン原料に錆転換剤を混入したことを特徴とする錆転換剤含有ウレタンフォームに係る。
【００１２】
請求項２の発明は、中空鋼材の内面を防錆する方法において、前記中空鋼材に穴を開け、ポリオール類、触媒、整泡剤、発泡剤、錆転換剤及びイソシアネート原料を含む錆転換剤含有ウレタン原料を、前記穴から前記中空鋼材内に注入して、前記錆転換剤含有ウレタン原料を発泡させることにより錆転換剤含有ウレタンフォームを前記中空鋼材内に充填し、その後に前記穴を塞ぐことを特徴とする中空鋼材の防錆方法に係る。
【発明の効果】
【００１３】
請求項１の発明によれば、コンクリートや岩、礫等の隙間の奥に鋼材が存在するような場所に錆転換剤含有ウレタンフォームを充填すれば、鋼材に錆転換剤含有ウレタンフォームが密着していなくても、その隙間をウレタンフォームで密閉させることができ、錆転換剤含有ウレタンフォームに含まれる錆転換剤が気化することにより、鋼材表面に発生していた赤錆を黒錆に転換して錆の進行（赤錆の発生および侵食）を抑えることができ、鋼材表面の赤錆を除去することなく防錆効果を得ることができる。
【００１４】
請求項２の発明によれば、中空鋼材に注入された錆転換剤含有ウレタン原料は、中空鋼材内で発泡して錆転換剤含有ウレタンフォームとなって中空鋼材内に充填される際に、中空鋼材内の空気が錆転換剤含有ウレタンフォームによって中空鋼材外へ追い出されて中空鋼材の内面に錆転換剤含有ウレタンフォームが密着して接着するため、空気及び水を鋼材の内面に対して絶縁することができ、防錆効果が得られる。さらに、中空鋼材内に充填された錆転換剤含有ウレタンフォームに含まれる錆転換剤によって、中空鋼材内面に発生していた赤錆を黒錆に転換して錆の進行（赤錆の発生および侵食）を抑えることができる。しかも、中空鋼材内面の赤錆を除去することなく錆転換剤含有ウレタン原料を中空鋼材内に注入し、錆転換剤含有ウレタンフォームを発泡させることによって、中空鋼材内の防錆処理を行うことができるため、容易に中空鋼材の防錆作業を行うことができる。
【００１５】
さらに請求項２の発明によれば、中空鋼材内に錆転換剤含有ウレタン原料を注入して中空鋼材内で発泡させることにより、錆転換剤含有ウレタンフォームを中空鋼材内に充填するため、現場施工が容易であり、しかも中空鋼材の形状にかかわらず、錆転換剤含有ウレタンフォームを中空鋼材内に充填することができ、良好な防錆効果が得られる。さらに、防錆塗料を塗装する場合に生じやすい塗りムラ、塗り残しが、本発明の防錆方法では生じることがなく、良好な防錆効果が得られる。また、赤錆落としのための作業が不要なため、中空鋼材に形成する作業穴は、錆転換剤含有ウレタン原料を注入することが可能な小さなもので済み、工期を短縮することができる。
【００１６】
しかも、錆転換剤は気化性であり、ウレタン発泡時の反応熱により気化が促進されるため、万一、錆転換剤含有ウレタンフォームの充填時に、中空鋼材の内面と錆転換剤含有ウレタンフォームとの間に空隙を生じたとしても、気化した錆転換剤が空隙部分の鋼材内面に付着して赤錆を黒錆に転換し、錆の進行を抑えることができる。また、錆転換剤含有ウレタンフォームの発泡後においても、錆転換剤含有ウレタンフォーム中の錆転換剤が気化するため、鋼材の赤錆を黒錆に転換し、錆の進行を抑えることができる。
【００１７】
さらに、作業用穴が塞がれた中空鋼材内の閉鎖空間に錆転換剤含有ウレタンフォームが充填されているため、錆転換剤含有ウレタンフォーム中の気化性の錆転換剤は、半永久的に錆防止効果が持続する。
また、錆転換剤含有ウレタンフォームの充填後、中空鋼材に穴を生じた場合にも、中空鋼材内に充填されている錆転換剤含有ウレタンフォームによって、外部から中空鋼材内に発錆因子が侵入するのを防ぐことができる。
これらによって、本発明の防錆方法によれば、従来の方法と比較して長期的に赤錆の発生及び進行を抑えることができる。
【図面の簡単な説明】
【００１８】
【図１】本発明の中空鋼材の防錆方法における一実施形態の概略工程図である。
【図２】防錆効果の確認実験方法を示す図である。
【図３】従来の防錆方法における概略工程図である。
【発明を実施するための形態】
【００１９】
以下、本発明の錆転換剤含有ウレタンフォームとそれを用いる中空鋼材の防錆方法の一実施形態について説明する。
錆転換剤含有ウレタンフォームは、ポリオール類、触媒、整泡剤、発泡剤を含むレジン原料と、ポリイソシアネートを含むイソシアネート原料を混合し、発泡させたウレタンフォームにおいて、少なくとも前記レジン原料に錆転換剤を混入したものからなる。
【００２０】
本発明における錆転換剤含有ウレタンフォームは、例えば後述の中空鋼材の防錆作業終了後に中空鋼材に穴を生じた場合、錆転換剤が中空鋼材の穴を介して短期間で揮発せず、長期に亘って良好な防錆効果が得られるようにするため、ＪＩＳ  Ｋ  ６４００−７の通気性測定では測定下限以下からなる、通気性のほとんどないものが好ましい。また、中空鋼材内等に充填された錆転換剤含有ウレタンフォーム中を気化性の錆転換剤が緩やかに移動できることが好ましい為、錆転換剤含有ウレタンフォームにおける独立気泡率の適正範囲は錆転換剤含有ウレタンフォーム内平均で、３０％〜９０％（ＪＩＳ  Ｋ  ７１３８）が好ましい。
【００２１】
ポリオール類は、ウレタンフォーム用の公知のポリオールが用いられ、エーテル系、エステル系のいずれでもよい。より好ましくは、硬質ウレタンフォーム用のポリオールが好ましい。ポリオールは一種類に限られず、複数種類を組み合わせて使用してもよい。特に前記のようにウレタンフォームの通気性がほとんど無く、かつ独立気泡率を３０％〜９０％にできるものが好ましい。
【００２２】
触媒は、ウレタンフォーム用のアミン系触媒、金属触媒（有機金属化合物系触媒）が単独又は併用される。アミン系触媒としては、モノアミン化合物、ジアミン化合物、トリアミン化合物、ポリアミン化合物、環状アミン化合物、アルコールアミン化合物、エーテルアミン化合物等が挙げられ、これらの１種類でもよく、２種類以上併用してもよい。金属触媒としては、有機錫化合物、有機ビスマス化合物、有機鉛化合物、有機亜鉛化合物等を挙げることができ、これらの１種類でもよく、あるいは２種類以上用いてもよい。触媒の量はポリオール１００質量部当たり０．０５〜１０質量部が一般的である。
整泡剤としては、シリコーン系化合物、カチオン系、アニオン系、非イオン系界面活性剤等を用いることができる。
【００２３】
発泡剤は、水、炭化水素、ハロゲン系化合物等を挙げることができ、これらの中から１種類でもよく、又２種類以上でもよい。発泡剤の量はポリオール１００質量部当たり１〜７０質量部が一般的である。
【００２４】
錆転換剤は、リン酸塩、亜リン酸塩、キレート剤、フッ素化合物、ポリフェノール誘導体、金属硫化物等を挙げることができる。リン酸塩としては、正リン酸、リン酸ナトリウム、リン酸カルシウム、リン酸亜鉛、リン酸ニッケル、重合リン酸等、亜リン酸塩としては、亜リン酸カルシウム、亜リン酸マグネシウム等、キレート剤としては、クエン酸、酒石酸、エチレンジアミン四酢酸、タンニン酸、フィチン酸等、フッ素化合物としては、フッ酸、フッ化ナトリウム、珪フッ酸、珪フッ化カリウム等、ポリフェノール誘導体としては、タンニン酸、没食子酸、プロトカテチュ酸、ピロガロール等を挙げることができる。前記錆転換剤は、単体として、または揮発性溶剤などに希釈されて、揮発性を有することが好ましい。前記錆転換剤から１種類あるいは複数種類が選択される。錆転換剤は、ポリオール類、触媒、整泡剤、発泡剤を含むレジン原料側に添加するのが好ましいが、レジン原料側とイソシアネート原料側の両方に分けて添加してもよい。錆転換剤の量は、ウレタンフォームの物理的特性、機械的特性に影響を与えない範囲の量が好ましい。例として、前記錆転換剤含有ウレタン原料のポリオール１００質量部に対して１〜１００質量部、より好ましくは２０〜８０質量部を挙げる。含有量が少なければ防錆性能（錆転換効果及び赤錆発生防止効果）が低下し、多くすれば防錆効果はあるが経済性に劣るようになる。このように汎用の錆転換剤が使用できるが、ウレタン樹脂化反応や泡化反応、および発泡後の物理的特性や機械的特性に影響がある場合は、ポリオール類、イソシアネート原料、発泡剤、整泡剤、触媒等の各原料の添加量を増減して、各反応や発泡後の各特性を調整することができる。
【００２５】
イソシアネート原料は、ウレタンフォーム用の公知のポリイソシアネートが用いられる。ポリイソシアネートは、イソシアネート基を２以上有する化合物であれば、特に限定されるものではなく、ウレタンフォーム用に用いられるものが使用可能であり、１種類の単独でも２種類以上の併用であってもよい。前記ポリイソシアネートとして、芳香族系、脂肪族系、脂環族系のイソシアネート化合物、及びこれらの変性物を挙げることができる。ポリイソシアネートの含有量は、イソシアネートインデックスが９０〜１３０となるように調整されるのが好ましい。イソシアネートインデックスは、ポリウレタンの分野で使用される指数であって、原料中の活性水素基（例えばポリオール類の水酸基及び発泡剤としての水等の活性水素基等に含まれる活性水素基）に対するポリイソシアネート類のイソシアネート基の当量比を百分率で表した数値である。
【００２６】
前記ポリオール類、触媒、整泡剤、発泡剤、錆転換剤及びイソシアネート原料を含む錆転換剤含有ウレタン原料は、公知の原料供給装置（注入装置とも称される）で混合し、鋼材が存在する空間や中空鋼材内に注入されることにより、反応・発泡して錆転換剤含有ウレタンフォームを形成し、前記空間や中空鋼材内に充填される。なお、原料供給装置内の錆転換剤含有ウレタン原料は、レジン原料とイソシアネート原料が別々に収容され、吐出時に混合される。
【００２７】
本発明の中空鋼材の防錆方法は、橋の主構などに使用されている中空鋼材の内面に錆（赤錆）を生じた場合の防錆方法であり、穴形成工程、ウレタン充填工程、穴閉鎖工程よりなる。
穴形成工程では、図１の（１Ａ）、（１Ｂ）のように中空鋼材１１の側面１２に作業用の穴１３を形成する。中空鋼材１１の内面の赤錆１５を除去する作業が不要なため、穴１３の大きさは錆転換剤含有ウレタン原料の注入ガンノズルを挿入可能な大きさであればよく、直径２〜５ｃｍ程度の大きさでよい。穴１３の位置は、高い位置が好ましい。例えば中空鋼材１１の下端から５０ｃｍ以上の位置を挙げる。穴１３の個数は、複数個でもよい。また、穴１３の形成は、公知の方法、例えばドリル等によって行うことができる。
【００２８】
ウレタン充填工程では、図１の（１Ｃ）に示すように、前記作業用の穴１３から中空鋼材１１内に錆転換剤含有ウレタン原料２１を注入し、発泡硬化させて図１の（１Ｄ）に示すように錆転換剤含有ウレタンフォーム２５を中空鋼材１１内に充填する。前記中空鋼材１１内への錆転換剤含有ウレタン原料２１の注入は、中空鋼材１１の側面の穴１３から中空鋼材１１内に公知のウレタン原料供給装置の注入ガンノズル４１を挿入して行う。錆転換剤含有ウレタン原料２１の発泡時、該発泡により形成される錆転換剤含有ウレタンフォーム２５が中空鋼材１１内の空気を追い出しながら中空鋼材１１内に充填され、中空鋼材１１の内面に錆転換剤含有ウレタンフォーム２５が密着して接着する。なお、中空鋼材１１内への錆転換剤含有ウレタン原料２１の注入量は、錆転換剤含有ウレタン原料２１から発泡形成される錆転換剤含有ウレタンフォーム２５が中空鋼材１１内に隙間無く形成されることとなる量である。錆転換剤含有ウレタン原料２１は、前記ポリオール類、触媒、整泡剤、発泡剤、錆転換剤、イソシアネート原料、その他適宜配合される添加剤を含むものからなる。
【００２９】
穴閉鎖工程では、図１の（１Ｅ）に示すように、前記中空鋼材１１の側面に形成した穴１３をボルトや金属板等の閉鎖部材３１で閉鎖する。なお、ボルトの場合は前記穴１３に螺着することにより、又金属板の場合は溶接等で固定する。この穴閉鎖工程の完了によって、中空鋼材１１の防錆作業が終了する。
【００３０】
防錆作業後の中空鋼材１１は、中空鋼材１１内の空気が錆転換剤含有ウレタンフォーム２５により中空鋼材外へ追い出されて中空鋼材１１の内面に錆転換剤含有ウレタンフォーム２５が密着して接着した状態になっているため、空気及び水を中空鋼材１１の内面に対して絶縁することができ、錆の発生及び進行を防ぐことができる。また、中空鋼材１１に穴を生じた場合にも、中空鋼材１１内に充填されている錆転換剤含有ウレタンフォーム２５によって、外部から中空鋼材１１内に発錆因子が侵入するのを防ぐことができる。さらに、中空鋼材１１内に充填された錆転換剤含有ウレタンフォーム２５に含まれる錆転換剤によって、中空鋼材１１の内面の赤錆１５を防錆性のある黒錆に転換して錆の進行を抑えることができる。
【実施例】
【００３１】
本発明の中空鋼材の防錆方法で形成する錆転換剤含有ウレタンフォームによる防錆効果を以下の方法で確認した。
図２の（２−１）に示すように赤錆が表面に発生した１×４ｃｍの鉄板２枚を、１枚（Ａ）は鉄板の下端が直径１０ｃｍ×高さ２０ｃｍの容器の底面から１５ｃｍの位置となるように吊し、もう１枚（Ｂ）は鉄板の下端が前記容器の底面から２ｃｍの位置となるように吊した。前記鉄板（Ａ）、（Ｂ）を吊した容器を実験例１〜５用に５セット容易した。
【００３２】
次に、以下の原料から、表１に示す実験例１〜５の配合で調製したウレタン原料を、前記容器に８０ｍｌ充填してウレタンフォームを発泡形成し、図２の（２−２）に示すように、下側の鉄板（Ｂ）をウレタンフォーム内に埋もれさせ、上側の鉄板（Ａ）をウレタンフォーム上方の空中に位置させた。
【００３３】
・ポリエーテルポリオール＃５０００：グリセリンにプロピレンオキシドとエチレンオキシドとを付加反応させたポリエーテルポリオール、官能基数３、水酸基価３３（mgKOH/g）、分子量５０００
・ポリエーテルポリオール：グリセリンにプロピレンオキシドとエチレンオキシドとを付加反応させたポリエーテルポリオール、官能基数３、水酸基価２５０（mgKOH/g）、分子量６７０
・フタル酸グリコールエステル：無水フタル酸にジエチレングリコールを付加させたポリエステルポリオール、官能基数２、水酸基価２６０（mgKOH/g）、分子量４３０
・ＥＤＰ３００：エチレンジアミンにプロピレンオキシドを付加したポリオール、官能基数４、水酸基価７４０（mgKOH/g）、分子量３００、旭電化工業（株）製
・ポリメリックＭＤＩ：ポリフェニルポリメチレンポリイソシアネート７０質量％、ジフェニルメタンジイソシアネート３０質量％の化合物
・ＫＡＯ−２５（触媒）：N,N-ジメチルアミノヘキサノール、花王（株）製
・整泡剤：ポリオキシアルキレン・ジメチルポリシロキサン、硬質ウレタン発泡体用で連通タイプの整泡剤、東レ・ダウコーニング社製（品番；ＳＺ１９４９） 
・錆転換剤：主成分が硫化バリウム混合物（金属硫化物：還元剤）と、芳香族オキシム（防錆剤）からなる気化性錆転換剤
【００３４】
【表１】
2012144772.tif 000003
【００３５】
容器に蓋をした状態で１週間放置した後、鉄板（Ｂ）が埋もれたウレタンフォームと空中の鉄板（Ａ）を容器から取り出し、さらにウレタンフォームを割って、ウレタンフォームの中から鉄板（Ｂ）を取り出した。
・目視試験
取り出した鉄板（Ａ）、（Ｂ）の表面の色を目視で観察し、明確に黒色（黒錆）に変化した場合には◎、僅かに黒色（黒錆）に変化した場合に○、褐色（赤錆）から変化がない場合に×とした。結果を表２に示す。
【００３６】
【表２】
2012144772.tif 000004
【００３７】
錆転換剤を含まない実験例１（比較例）は、空中の鉄板（Ａ）及びウレタン中の鉄板（Ｂ）の何れも、黒錆化せず赤錆のまま（×）であった。一方、錆転換剤を２０質量部含む実験例２（実施例）は、空中の鉄板（Ａ）については黒錆化せず赤錆のまま（×）であったが、ウレタン中の鉄板（Ｂ）については僅かに黒錆化した（○）。また、錆転換剤を４０質量部含む実験例３（実施例）は、空中の鉄板（Ａ）については僅かに黒錆化し（○）、ウレタン中の鉄板（Ｂ）については明確に黒錆化した（◎）。錆転換剤を６０質量部含む実験例４（実施例）及び８０質量部含む実験例５（実施例）は、空中の鉄板（Ａ）及びウレタン中の鉄板（Ｂ）の何れも、明確に黒錆化した（◎）。
【００３８】
・磁性試験
次に、目視後の鉄板（Ａ）、（Ｂ）の表面の付着物をカッターナイフで擦り取って採集した。採集した付着物に磁石を近付けて付着物の磁性の度合いを調べた。なお、黒錆は磁石に吸着される程度の磁性を有し、赤錆は磁石に吸着するほどの磁性が無いことが分かっている。明らかに磁性があった場合に◎、若干の磁性があった場合に○、磁性がなかった場合に×とした。結果を表３に示す。
【００３９】
【表３】
2012144772.tif 000005
【００４０】
錆転換剤を含まない実験例１（比較例）は、空中の鉄板（Ａ）及びウレタン中の鉄板（Ｂ）の何れも、磁性がなく（×）赤錆のままであった。一方、錆転換剤を２０質量部含む実験例２（実施例）は、空中の鉄板（Ａ）については磁性がなく（×）赤錆のままであったが、ウレタン中の鉄板（Ｂ）については僅かに磁性があり（○）若干黒錆化した。また、錆転換剤を４０質量部含む実験例３（実施例）は、空中の鉄板（Ａ）及びウレタン中の鉄板（Ｂ）の何れも僅かに磁性があり（○）、若干黒錆化した。錆転換剤を６０質量部含む実験例４（実施例）及び８０質量部含む実験例５（実施例）は、空中の鉄板（Ａ）及びウレタン中の鉄板（Ｂ）の何れも、明確に磁性があり（◎）、黒錆化した。
【００４１】
・浸水試験
磁性試験後の鉄板（Ａ）、（Ｂ）を水に完全に漬けて３０℃で２４時間放置した後、鉄板の表面に赤錆が発生したかを目視で確認した。新たな赤錆びの発生無しの場合に◎、新たな赤錆が僅かに発生した場合に○、新たな赤錆が明確に発生した場合に×とした。各試験結果を表４に示す。
【００４２】
【表４】
2012144772.tif 000006
【００４３】
錆転換剤を含まない実験例１（比較例）は、空中の鉄板（Ａ）及びウレタン中の鉄板（Ｂ）の何れも、新たな赤錆が明確に発生した（×）。また、錆転換剤を２０質量部含む実験例２（実施例）は、空中の鉄板（Ａ）及びウレタン中の鉄板（Ｂ）の何れも、新たな赤錆が明確に発生した（×）。一方、錆転換剤を４０質量部含む実験例３（実施例）は、空中の鉄板（Ａ）については新たな赤錆が明確に発生し（×）、ウレタン中の鉄板（Ｂ）については新たな赤錆が僅かに発生した（○）。錆転換剤を６０質量部含む実験例４（実施例）は、空中の鉄板（Ａ）については新たな赤錆が僅かに発生し（○）、ウレタン中の鉄板（Ｂ）については新たな赤錆が発生しなかった（◎）。錆転換剤を８０質量部含む実験例５（実施例）は、空中の鉄板（Ａ）及びウレタン中の鉄板（Ｂ）の何れも新たな赤錆が発生しなかった（◎）。
【００４４】
これらの実験例から、錆転換剤を含まないウレタンフォームの場合、鉄板表面の赤錆を黒錆に転換する効果が得られないが、錆転換剤を含有するウレタンフォームの場合は、鉄板表面の赤錆を黒錆に転換して錆の進行を抑制できることがわかる。特に、錆転換剤を含有するウレタンフォームの発泡時にウレタンフォーム内に鉄板が埋もれた状態となる場合には、錆転換剤の含有量が２０質量部でも鉄板表面の赤錆を黒錆に転換することができる。さらに、錆転換剤の含有量が４０質量部以上の場合には、錆転換剤を含有するウレタンフォームの発泡時にウレタンフォーム内に埋もれた鉄板のみならず、ウレタンフォーム内に埋もれることなくウレタンフォーム外の空中に位置していた鉄板も、表面の赤錆を黒錆に転換させることができる。このことから、ウレタンフォームの発泡時に気化した錆転換剤によって、ウレタンフォームと接触していない鉄板についても表面の赤錆を黒錆に転換させ、赤錆の発生を抑えることができることがわかる。また、錆転換剤の含有量が６０質量部以上の場合には、錆転換剤を含有するウレタンフォームの発泡時にウレタンフォーム内に埋もれた鉄板のみならず、ウレタンフォーム内に埋もれることなくウレタンフォーム外の空中に位置していた鉄板も、その後に水に漬かることがあっても、赤錆の発生を抑えることができることがわかる。
【００４５】
従って、内面に赤錆が発生した中空鋼材内に、錆転換剤を含有させた錆転換剤含有ウレタン原料を注入し、錆転換剤含有ウレタンフォームを中空鋼材内で発泡させることによって、中空鋼材の内面の赤錆を黒錆に転換して赤錆の発生を抑えることができる。さらに、錆転換剤含有ウレタンフォームの充填時に、中空鋼材内に空隙を生じたとしても、気化した錆転換剤が、空隙部分における中空鋼材内面の赤錆を黒錆に転換し、赤錆の発生を抑えることができる。また、錆転換剤含有ウレタンフォームを充填した中空鋼材に穴が開いて、中空鋼材内に水が侵入して中空鋼材の内面に接触することがあっても、錆転換剤含有ウレタンフォームの発泡時に気化して中空鋼材の内面に付着している錆転換剤によって、赤錆の発生を抑えることができ、長期的に赤錆の進行を抑えることができる。
【００４６】
このように、本発明の錆転換剤含有ウレタンフォームは、コンクリートや岩、礫等の隙間の奥に鋼材が存在するような場所に充填することにより、鋼材表面の赤錆を除去することなく防錆効果を得ることができる。
また、本発明の中空鋼材の防錆方法は、中空鋼材内面の赤錆を除去することなく、錆転換剤含有ウレタン原料を中空鋼材内に注入して発泡させることにより、防錆処理を行うことができ、容易に防錆作業を行うことができる。しかも長期的に赤錆の発生及び進行を抑えることができる。
【符号の説明】
【００４７】
１１  中空鋼材
１３  穴
１５  錆
２１  錆転換剤含有ウレタン原料
２５  錆転換剤含有ウレタンフォーム
３１  閉鎖部材
【図１】
2012144772.tif 000007
【図２】
2012144772.tif 000008
【図３】
2012144772.tif 000009